(57)【特許請求の範囲】
【請求項１】
繰返し単位の主鎖中に下記一般式（Ｉ）で表される構造単位を有する繰返し単位を含む樹脂と、数平均粒子サイズが１〜１５ｎｍである無機粒子を含み、波長５８９ｎｍにおける厚さ１ｍｍ換算の光線透過率が７０％以上であることを特徴とする有機無機複合組成物。
一般式（Ｉ）
【化１】
0005554889.tif 000016
［一般式（Ｉ）中、Ｒは、置換もしくは無置換のアルキル基、置換もしくは無置換のアリール基、置換もしくは無置換のアルコキシ基、置換もしくは無置換のアリールオキシ基、またはヒドロキシ基を表す。Ａは酸素原子、硫黄原子、もしくはセレン原子を表す。前記アルキル基、アリール基、アルコキシ基およびアリールオキシ基の置換基は、ハロゲン原子、アルキル基、アルケニル基、アルキニル基、シアノ基、カルボキシル基、アルコキシカルボニル基、カルバモイル基、アルキルカルボニル基、アリールカルボニル基、ニトロ基、アシルアミノ基、スルホンアミド基、イミド基、イミノ基、アルコキシ基、アリールオキシ基、アシルオキシ基、アルキルスルホニルオキシ基、アリールスルホニルオキシ基、スルホ基、スルファモイル基、アルキルチオ基、アリールチオ基、アルキルスルホニル基、アリールスルホニル基およびヘテロ環基からなる群より選択される。］
【請求項２】
前記繰返し単位が下記一般式（II）で表されることを特徴とする請求項１に記載の有機無機複合組成物。
一般式（II）
【化２】
0005554889.tif 000017
［一般式（II）中、Ｒは、置換もしくは無置換のアルキル基、置換もしくは無置換のアリール基、置換もしくは無置換のアルコキシ基、置換もしくは無置換のアリールオキシ基、またはヒドロキシ基を表す。Ａ1、Ａ2、およびＡ3はそれぞれ独立に、酸素原子、硫黄原子、もしくはセレン原子を表す。Ｌ1、Ｌ2は置換もしくは無置換のアルキレン基、置換もしくは無置換のアリーレン基、またはこれらを組み合わせた連結基を表す。Ｘは炭素数２以上の連結基を表す。ｍ、ｎはそれぞれ独立に０もしくは１を表す。前記アルキル基、アリール基、アルコキシ基およびアリールオキシ基の置換基は、ハロゲン原子、アルキル基、アルケニル基、アルキニル基、シアノ基、カルボキシル基、アルコキシカルボニル基、カルバモイル基、アルキルカルボニル基、アリールカルボニル基、ニトロ基、アシルアミノ基、スルホンアミド基、イミド基、イミノ基、アルコキシ基、アリールオキシ基、アシルオキシ基、アルキルスルホニルオキシ基、アリールスルホニルオキシ基、スルホ基、スルファモイル基、アルキルチオ基、アリールチオ基、アルキルスルホニル基、アリールスルホニル基およびヘテロ環基からなる群より選択される。］
【請求項３】
前記アルキル基、アリール基、アルコキシ基およびアリールオキシ基の置換基が、ハロゲン原子、アルキル基、アリール基、アルコキシ基、アリールオキシ基、アルキルチオ基、アリールチオ基、カルボキシル基、アルコキシカルボニル基、アリールオキシカルボニル基、アルキルカルボニル基およびアリールカルボニル基からなる群より選択されることを特徴とする請求項１または２に記載の有機無機複合組成物。
【請求項４】
前記アルキル基、アリール基、アルコキシ基およびアリールオキシ基の置換基が、前記アルキル基、アルキル基、アリール基、アルコキシ基およびアリールオキシ基からなる群より選択されることを特徴とする請求項１または２に記載の有機無機複合組成物。
【請求項５】
前記無機粒子の屈折率が１．９以上であることを特徴とする請求項１〜４のいずれか一項に記載の有機無機複合組成物。
【請求項６】
前記無機粒子が、チタン酸化物、ジルコニウム酸化物、またはこれら両方を含むことを特徴とする請求項１〜５のいずれか一項に記載の有機無機複合組成物。
【請求項７】
請求項１〜６のいずれか一項に記載の有機無機複合組成物を含んで構成される光学部品。
【請求項８】
光学部品がレンズであることを特徴とする請求項７に記載の光学部品。
【請求項９】
厚さが５００μｍ以上であることを特徴とする請求項８に記載の光学部品。
【発明の詳細な説明】
【技術分野】
【０００１】
本発明は、高屈折性、透明性、低複屈折性、軽量性、加工性に優れる有機無機複合組成物、および該組成物を含んで構成される光学部品（例えば、眼鏡レンズ、光学機器用レンズ、オプトエレクトロニクス用レンズ、レーザー用レンズ、ピックアップ用レンズ、車載カメラ用レンズ、携帯カメラ用レンズ、デジタルカメラ用レンズ、ＯＨＰ用レンズ等）に関する。
【背景技術】
【０００２】
近年、光学材料の研究が盛んに行われており、特にレンズ材料の分野においては高屈折性、低分散性(すなわち高いアッベ数)、低複屈折性、耐熱性、透明性、易成形性、軽量性、耐薬品性・耐溶剤性等に優れた材料の開発が強く望まれている。
【０００３】
プラスチックレンズは、ガラスなどの無機材料に比べ軽量で割れにくく、様々な形状に加工できるため、眼鏡レンズのみならず近年では携帯カメラ用レンズやピックアップレンズ等の光学材料にも急速に普及しつつある。
それに伴い、レンズを薄肉化するために素材自体を高屈折率化することが求められるようになっており、例えば、硫黄原子をポリマー中に導入する技術（特許文献１、特許文献２参照）や、ハロゲン原子や芳香環をポリマー中に導入する技術（特許文献３）等が活発に研究されており、屈折率１．７を越えるプラスチック材料が報告されているが、前記光学材料としての充分な特性は有していない。
【０００４】
また、高屈折率を有する無機物を樹脂マトリックス中に分散させることによって高屈折率材料をつくる手法が報告されている（特許文献４参照）。レイリー散乱による透過光の減衰を低減するためには、粒子サイズが１５ｎｍ以下の無機微粒子を樹脂マトリックス中に均一に分散させることが好ましい。しかし、粒子サイズが１５ｎｍ以下の１次粒子は非常に凝集しやすいために、樹脂マトリックス中に均一に分散させることは極めて難しい。また、レンズの厚みに相当する光路長における透過光の減衰を考慮すると、無機微粒子の添加量を制限せざるを得ない。このため、微粒子を樹脂マトリックスに分散することによって、高屈折性(１．７０超)と高透明性を両立するような材料を作成することは、これまでできなかった。
【特許文献１】特開２００２−１３１５０２号公報
【特許文献２】特開平１０−２９８２８７号公報
【特許文献３】特開２００４−２４４４４４号公報
【特許文献４】特開２００３−７３５６４号公報
【発明の開示】
【発明が解決しようとする課題】
【０００５】
よって、高屈折性、透明性、および軽量性を併せ持つプラスチック材料、およびそれを含んで構成されるレンズ等の光学部品は未だ見出されておらず、その開発が望まれていた。
本発明は上記実状に鑑みてなされたものであり、その目的は、微粒子が樹脂マトリックス中に均一に分散していて、優れた透明性と高い屈折率を有する材料組成物を含有してなる光学部品を提供することにある。
【課題を解決するための手段】
【０００６】
本発明者らは上記の目的を達成すべく鋭意検討を重ねた結果、透明性に優れた特定の樹脂中に、高屈折率を有する無機微粒子を分散させた材料組成物が、微粒子の均一分散効果により、高屈折性と優れた透明性を有することを見出し、以下の［１］〜［９］に記載する本発明の完成に至った。
【０００７】
［１］  繰返し単位の主鎖中に下記一般式（Ｉ）で表される構造単位を有する繰返し単位を含む樹脂と、無機粒子を含むことを特徴とする有機無機複合組成物。
一般式（Ｉ）
【化１】
0005554889.tif 000002
［一般式（Ｉ）中、Ｒは、置換もしくは無置換のアルキル基、置換もしくは無置換のアリール基、置換もしくは無置換のアルコキシ基、置換もしくは無置換のアリールオキシ基、またはヒドロキシ基を表す。Ａは酸素原子、硫黄原子、もしくはセレン原子を表す。］
［２］  前記繰返し単位が下記一般式（II）で表されることを特徴とする［１］に記載の有機無機複合組成物。
一般式（II）
【化２】
0005554889.tif 000003
［一般式（II）中、Ｒは、置換もしくは無置換のアルキル基、置換もしくは無置換のアリール基、置換もしくは無置換のアルコキシ基、置換もしくは無置換のアリールオキシ基、またはヒドロキシ基を表す。Ａ1、Ａ2、およびＡ3はそれぞれ独立に、酸素原子、硫黄原子、もしくはセレン原子を表す。Ｌ1、Ｌ2は置換もしくは無置換のアルキレン基、置換もしくは無置換のアリーレン基、またはこれらを組み合わせた連結基を表す。Ｘは炭素数２以上の連結基を表す。ｍ、ｎはそれぞれ独立に０もしくは１を表す。］
［３］  前記無機粒子の数平均粒子サイズが１〜１５ｎｍであることを特徴とする［１］または［２］に記載の有機無機複合組成物。
［４］  前記無機粒子の屈折率が１．９以上であることを特徴とする［１］〜［３］のいずれか一項に記載の有機無機複合組成物。
［５］  前記無機粒子が、チタン酸化物、ジルコニウム酸化物、またはこれら両方を含むことを特徴とする［１］〜［４］のいずれか一項に記載の有機無機複合組成物。
［６］  波長５８９ｎｍにおける厚さ１ｍｍ換算の光線透過率が７０％以上であることを特徴とする［１］〜［５］のいずれか一項に記載の有機無機複合組成物。
【０００８】
［７］  ［１］〜［６］のいずれか一項に記載の有機無機複合組成物を含んで構成される光学部品。
［８］  光学部品がレンズであることを特徴とする［７］に記載の光学部品。
［９］  厚さが５００μｍ以上であることを特徴とする［８］に記載の光学部品。
【発明の効果】
【０００９】
本発明の有機無機複合組成物、およびそれを含んで構成される光学部品は、微粒子が樹脂マトリックス中に均一に分散していて、優れた透明性と高い屈折率を併せもつ。また、本発明によれば、機械的強度や耐熱性が良好な光学部品も提供しやすい。
【発明を実施するための最良の形態】
【００１０】
以下において、本発明の有機無機複合組成物、およびそれを含んで構成される光学部品について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１１】
［樹脂］
本発明で用いる樹脂は、繰返し単位の主鎖中に下記一般式（Ｉ）で表される構造単位を有する繰返し単位を含む。
一般式（Ｉ）
【化３】
0005554889.tif 000004
【００１２】
一般式（Ｉ）中、Ｒは、置換もしくは無置換のアルキル基、置換もしくは無置換のアリール基、置換もしくは無置換のアルコキシ基、置換もしくは無置換のアリールオキシ基、またはヒドロキシ基を表す。Ｒは好ましくは、置換もしくは無置換のアルキル基、置換もしくは無置換のアリール基、置換もしくは無置換のアルコキシ基、または置換もしくは無置換のアリールオキシ基である。Ｒが採りうるアルキル基の炭素数は、好ましくは１〜２０、より好ましくは１〜１８、さらに好ましくは１〜１５である。具体例として、メチル基、エチル基、プロピル基、イソプロピル基、シクロヘキシル基などを挙げることができる。Ｒが採りうるアリール基の炭素数は、好ましくは６〜２０、より好ましくは６〜１８、さらに好ましくは６〜１５である。具体例として、フェニル基、１−ナフチル基、２−ナフチル基などを挙げることができる。Ｒが採りうるアルコキシ基の炭素数は、好ましくは１〜２０、より好ましくは１〜１８、さらに好ましくは１〜１５である。アルコキシ基のアルキル部分の具体例として、上記アルキル基の具体例として挙げたものを例示することができる。Ｒが採りうるアリールオキシ基の炭素数は、好ましくは６〜２０、より好ましくは６〜１８、さらに好ましくは６〜１５である。アルールオキシ基のアリール部分の具体例として、上記アリール基の具体例として挙げたものを例示することができる。
【００１３】
アルキル基、アリール基、アルコキシ基、アリールオキシ基に対して置換しうる置換基については特に制限はなく、例えば、ハロゲン原子（例えば、フッ素原子、塩素原子、臭素原子、ヨウ素原子）、アルキル基（例えば、メチル基、エチル基）、アリール基（例えば、フェニル基、ナフチル基）、アルケニル基、アルキニル基、シアノ基、カルボキシル基、アルコキシカルボニル基（例えば、メトキシカルボニル基）、アリールオキシカルボニル基（例えば、フェノキシカルボニル基）、置換もしくは無置換のカルバモイル基（例えば、カルバモイル基、Ｎ−フェニルカルバモイル、Ｎ，Ｎ−ジメチルカルバモイル基）、アルキルカルボニル基（例えば、アセチル基）、アリールカルボニル基（例えば、ベンゾイル基）、ニトロ基、アシルアミノ基（例えば、アセトアミド基、エトキシカルボニルアミノ基）、スルホンアミド基（例えば、メタンスルホンアミド基）、イミド基（例えば、スクシンイミド基、フタルイミド基）、イミノ基（例えば、ベンジリデンアミノ基）、アルコキシ基（例えばメトキシ基）、アリールオキシ基（例えば、フェノキシ基）、アシルオキシ基（例えば、アセトキシ基）、アルキルスルホニルオキシ基（例えば、メタンスルホニリオキシ基）、アリールスルホニルオキシ基（例えば、ベンゼンスルホニルオキシ基）、スルホ基、置換もしくは無置換のスルファモイル基（例えば、スルファモイル基、Ｎ−フェニルスルファモイル基）、アルキルチオ基（例えば、メチルチオ基）、アリールチオ基（例えば、フェニルチオ基）、アルキルスルホニル基（例えば、メタンスルホニル基）、アリールスルホニル基（例えば、ベンゼンスルホニル基）、ヘテロ環類などを挙げることができる。
【００１４】
Ｒの置換基はさらに置換されていてもよく、置換基が複数ある場合は、各置換基が同一でも異なっていてもよい。また置換基は、Ｒと縮合環を形成していてもよい。置換基として好ましくは、ハロゲン原子、アルキル基、アリール基、アルコキシ基、アリールオキシ基、アルキルチオ基、アリールチオ基、カルボキシル基、アルコキシカルボニル基、アリールオキシカルボニル基、アルキルカルボニル基、アリールカルボニル基であり、より好ましくは、アルキル基、アリール基、アルコキシ基、アリールオキシ基であり、さらに好ましくは、アルキル基、アリール基である。
【００１５】
Ａは酸素原子、硫黄原子、もしくはセレン原子を表し、酸素原子、もしくは硫黄原子が好ましい。
【００１６】
繰返し単位の主鎖中に一般式（Ｉ）で表される構造単位を有する繰返し単位は、一般式（II）で表されるものであることが好ましい。
一般式（II）
【化４】
0005554889.tif 000005
【００１７】
一般式（II）中、Ｒは一般式（Ｉ）のＲと同義であり、好ましい範囲も同様である。Ａ1、Ａ2、およびＡ3はそれぞれ独立に、酸素原子、硫黄原子、もしくはセレン原子を表し、酸素原子、もしくは硫黄原子が好ましい。Ｌ1、Ｌ2は置換もしくは無置換のアルキレン基、置換もしくは無置換のアリーレン基、またはこれらを組み合わせた連結基を表す。Ｌ1、Ｌ2が採りうるアルキレン基の炭素数は、好ましくは２〜２０、より好ましくは２〜１５、さらに好ましくは２〜１２である。具体例として、メチレン基、エチレン基、プロピレン基、シクロヘキセン基などを挙げることができる。Ｌ1、Ｌ2が採りうるアリーレン基の炭素数は、好ましくは６〜２０、より好ましくは６〜１５、さらに好ましくは６〜１２である。具体例として、フェニレン基、ビフェニレン基、ナフチレン基を挙げることができる。Ｌ1、Ｌ2が採りうるアルキレン基とアリーレン基を組み合わせた連結基の炭素数は、好ましくは７〜２０、より好ましくは７〜１５、さらに好ましくは７〜１２である。具体例として、メチレン基、エチレン基、プロピレン基およびシクロヘキセン基からなる群より選択される１以上の基と、フェニレン基、ビフェニレン基およびナフチレン基からなる群より選択される１以上の基とを組み合わせた基を挙げることができる。アルキレン基、アリーレン基、これらを組み合わせた連結基に対する置換基については特に制限はないが、一般式（Ｉ）のＲの置換基として挙げたものを適用でき、好ましい範囲も同様である。Ｘは炭素数２以上の連結基を表し、好ましくは炭素数２〜４０、より好ましくは炭素数２〜３０の２価の連結基であり、さらに好ましくは下記構造式からなる群より選ばれる一種である。
【００１８】
【化５】
0005554889.tif 000006
【００１９】
Ｒ1、Ｒ2は水素原子、アルキル基、もしくはアリール基を表し、Ｒ1とＲ2で環構造を形成してもよい。Ｒ1とＲ2で形成される環構造の例としては以下のものが挙げられる。
【００２０】
【化６】
0005554889.tif 000007
【００２１】
Ｘが採りうる連結基は置換基を有してもよく、該置換基に特に制限はないが、一般式（Ｉ）のＲの置換基として挙げたものを適用でき、好ましい範囲も同様である。ｍ、ｎはそれぞれ独立に０もしくは１を表す。ｍとｎはいずれも０であることが好ましい。
【００２２】
上記一般式（II）で表される構造単位の中には、特に下記一般式（III）や下記一般式（IV）で表される構造単位も含まれる。これらの構造単位も本発明において好ましく採用することができる。
【化７】
0005554889.tif 000008
【００２３】
一般式（III）および一般式（IV）において、Ｒは、一般式（Ｉ）のＲと同義であり、好ましい範囲も同様である。Ａ1、Ａ2、Ａ3、Ａ4、Ａ5はそれぞれ独立に、酸素原子、硫黄原子、もしくはセレン原子を表し、好ましくは酸素原子、もしくは硫黄原子である。Ｌ1、Ｌ2は一般式（II）のＬ1、Ｌ2と同義であり、好ましい範囲も同様である。Ｘ1、Ｘ2、Ｘ3はそれぞれ独立に炭素数２以上の連結基を表し、好ましい範囲は一般式（II）のＸ1、Ｘ2と同様である。ｍ、ｎはそれぞれ独立に０もしくは１を表す。
【００２４】
本発明で用いる樹脂は、１分子中に一般式（Ｉ）で表される構造単位を有する繰返し単位を１種類だけ有するものであってもよいし、さらに一般式（Ｉ）で表される構造単位を有する別の繰返し単位を１種類以上有するものであってもよい。１分子中に２種類以上の繰返し単位を含む共重合体である場合は、ブロック共重合体であっても、ランダム共重合体であっても、グラフト共重合体であってもよい。
【００２５】
以下に本発明で使用することができる樹脂に含まれる好ましい繰返し単位の具体例を挙げるが、本発明で用いることができる樹脂はこれらの繰返し単位を有するものに限定されるものではない。繰返し単位のａ、ｂ、ｃ、ｄ、ｘ、ｙは共重合比（ｍｏｌ比）を表す。
【００２６】
【化８】
0005554889.tif 000009
【００２７】
【化９】
0005554889.tif 000010
【００２８】
0005554889.tif 000011
【００２９】
本発明で用いる樹脂は、公知の方法で合成することができる。例えば、新高分子実験学２、高分子の合成・反応（２）縮合系高分子の合成（高分子学会編）１３８項〜１４３項や、Journal of Polymer Science Part B, ３８巻，２４０９項〜２４２１項（２０００年）などに記載のリン酸誘導体と水酸基含有化合物の重縮合反応により合成することができる。
【００３０】
本発明の有機無機複合組成物には、一般式（Ｉ）で表される構造単位を有する樹脂を１種だけ単独で用いてもよいし、２種以上を混合して用いてもよい。また、一般式（Ｉ）で表される構造単位を有さない樹脂と混合して用いてもよい。例えば、繰返し単位にリン原子を有さない樹脂と混合して用いることができる。繰返し単位にリン原子を有さない樹脂の種類に特に制限はないが、下記の光学物性、熱物性、分子量を満たすものの中から選択して用いることが好ましい。
【００３１】
本発明で用いる樹脂は、屈折率が１．５０より大きいことが好ましく、１．６０より大きいことがより好ましい。なお、本発明における屈折率は、アッベ屈折計（アタゴ社ＤＲ−Ｍ４）にて波長５８９ｎｍの光について測定した値である。
【００３２】
本発明で用いる樹脂は、ガラス転移温度が８０℃〜４００℃であることが好ましく、１３０℃〜３８０℃であることがより好ましい。ガラス転移温度が８０℃以上の樹脂を用いれば十分な耐熱性を有する光学部品が得られやすくなり、また、ガラス転移温度が４００℃以下の樹脂を用いれば成形加工が行いやすくなる傾向がある。
【００３３】
本発明で用いる樹脂は、波長５８９ｎｍにおける光線透過率が７０％以上であることが好ましく、８０％以上であることがより好ましい。光線透過率が８０％以上であれば、より好ましい性質を有する光学部品を得やすい。
【００３４】
本発明で用いる樹脂は、好ましくは数平均分子量１，０００〜５００，０００、より好ましくは数平均分子量３，０００〜３００，０００、さらに好ましくは数平均分子量５，０００〜２００，０００、特に好ましくは数平均分子量１０，０００〜１００，０００の樹脂である。数平均分子量が１，０００以上であれば力学強度のある有機無機複合組成物が得られやすく、５００，０００以下であれば成形加工が容易である傾向がある。
【００３５】
[無機微粒子]
本発明において用いる無機微粒子として、例えば、酸化物微粒子、硫化物微粒子、セレン化物微粒子、テルル化物微粒子等が挙げられる。より具体的には、例えば、酸化チタン微粒子、酸化亜鉛微粒子、酸化ジルコニウム、酸化錫、酸化セリウム、硫化亜鉛微粒子等を挙げることができ、好ましくは酸化チタン微粒子、酸化ジルコニウム硫化亜鉛微粒子であり、より好ましくは酸化チタン微粒子、酸化ジルコニウム微粒子であるが、これらに限定されるものではない。本発明では、１種類の無機微粒子を単独で用いてもよいし、複数種の無機微粒子を併用してもよく、バリウム、コバルト、イットリウムなどの任意の金属元素でドープされていてもよい。また本発明において用いる無機微粒子は他の金属酸化物、例えば酸化アルミなどで表面被覆されていてもよい。
【００３６】
本発明において用いる無機微粒子の製造方法は、特に限定されるものではなく、公知のいずれの方法も用いることができる。ハロゲン化金属やアルコキシ金属を原料に用い、水を含有する反応系において加水分解することにより、所望の酸化物微粒子を得ることができる。
例えば酸化チタンナノ粒子の合成には硫酸チタニルが、酸化亜鉛ナノ粒子の合成には酢酸亜鉛や硝酸亜鉛等の亜鉛塩が、それぞれ例示される。テトラエトキシシランやチタニウムテトライソプロポキサイド等の金属アルコキシド類も原料として好適に使用可能である。例えば、ジャパニーズ・ジャーナル・オブ・アプライド・フィジクス第３７巻４６０３〜４６０８頁（１９９８年）やラングミュア第１６巻第１号２４１〜２４６頁（２０００年）に記載の公知の方法を用いることができる。特にゾル生成法により酸化物ナノ粒子を合成する場合においては、例えば硫酸チタニルを原料として用いる酸化チタンナノ粒子の合成のように、水酸化物等の前駆体を経由し次いで酸やアルカリによりこれを脱水縮合または解膠してヒドロゾルを生成させる手順も可能である。かかる前駆体を経由する手順では、該前駆体を、濾過や遠心分離等の任意の方法で単離精製することが最終製品の純度の点で好適である。該ヒドロゾルにドデシルベンゼンスルホン酸ナトリウム（略称ＤＢＳ）やジアルキルスルホスクシネートモノナトリウム塩（三洋化成工業（株）製、商標名はエレミノールＪＳ−２）等の適当な界面活性剤を加えて、ゾル粒子を非水溶化させて単離してもよい。例えば、色材，５７巻６号，３０５〜３０８（１９８４）に記載の公知の方法を用いることができる。また、特開２００６−１６２３６号公報に記載の方法で、金属塩溶液に塩基性溶液を加えて部分中和させ、次いで該溶液に無機塩を添加して混合溶液とし、この混合溶液を加熱して金属微粒子を得ることもできる。
【００３７】
また、水中で加水分解させる方法以外には有機溶媒中や本発明に使用する樹脂が溶解した有機溶媒中で無機微粒子を作成してもよい。
これらの方法に用いられる溶媒としては、アセトン、２−ブタノン、ジクロロメタン、クロロホルム、トルエン、酢酸エチル、シクロヘキサノン、アニソール等が例として挙げられる。これらは、１種類を単独で使用してもよく、また複数種を混合して使用してもよい。
【００３８】
本発明で用いる無機微粒子の数平均粒子サイズは、小さすぎると該微粒子を構成する物質固有の特性が変化する場合があり、逆に該数平均粒子サイズが大きすぎるとレイリー散乱の影響が顕著となり、無機微粒子を含んでなる有機無機複合組成物の透明性が極端に低下する場合がある。従って、本発明で用いる無機微粒子の数平均粒子サイズの下限値は、好ましくは１ｎｍ、より好ましくは２ｎｍ、さらに好ましくは３ｎｍであり、上限値は好ましくは１５ｎｍ、より好ましくは１０ｎｍ、さらに好ましくは５ｎｍである。
【００３９】
本発明で用いる無機微粒子の屈折率の範囲は、１．９０以上であることが好ましく、１．９０〜３．００であることがより好ましく、１．９０〜２．７０であることがさらに好ましく、２．００〜２．７０であることが特に好ましい。屈折率が１．９０以上である無機微粒子を用いれば屈折率が１．７０より大きい有機無機複合組成物を作成しやすくなり、屈折率が３．００以下の無機微粒子を用いれば透過率が８０％以上の有機無機複合組成物を作成しやすくなる傾向がある。
【００４０】
［分散剤］
本発明に用いる微粒子は、分散剤を用いて樹脂中に分散されていてもよい。本発明に使用される分散剤の分子量は、通常１００〜１０００である。分子量が大きすぎると、有機無機複合組成物の屈折率を上げることが難しくなる傾向がある。
【００４１】
本発明に使用する前記微粒子は、前記樹脂を主体とする樹脂マトリックスへの相溶性を有する有機化合物（本発明では「分散剤」と称する）を配位あるいは修飾すると、該樹脂マトリックスへの微粒子の分散性が向上し、本発明の有機無機複合組成物の透明性や機械的強度が向上する場合がある。分散剤の効果は、微粒子同士の凝集が抑制される効果、上記樹脂マトリックスへの相溶性が向上する効果等の組み合わせによるものと考えられる。
【００４２】
かかる分散剤の好ましい構造は下記一般式（Ｖ）で表される。
一般式（Ｖ）
Ａ−Ｒ
ただし、Ａは微粒子の表面と任意の化学結合を形成しうる官能基を表し、Ｒは樹脂マトリックスとの相溶性または反応性を有する炭素数１〜３０の１価の基またはポリマーを表す。化学結合とは、例えば共有結合、イオン結合、配位結合、水素結合等である
【００４３】
かかる無機微粒子への分散剤の配位方法および共有結合による修飾方法とこれに使用する有機物の分子構造に制限はないが、微粒子に配位する上記Ａの具体例としてはチオールやスルホン酸類等の硫黄含有有機化合物、ホスフィンやホスフィンオキシド、ホスホン酸、リン酸エステル等を有するリン含有有機配位子、アルキルアミンや芳香族アミン等を有する窒素含有配位子、カルボン酸類を有する配位子が有効である。これら例示のうち、好ましく用いられるのはリン含有有機配位子であり、例えば、日本化薬製のKAYAMER PM−21、リン酸ジベンジル、リン酸ジフェニルなどが好適である。
【００４４】
また、共有結合で修飾する上記Ａの具体例としては、シリカ、アルミナ、チタニア等の酸化物の表面処理に従来使用されているシランカップリング剤やチタネート系カップリング剤やアルミニウム系カップリング剤等の活性官能基である金属アルコキシド基が有効である。この中でもシランカップリング剤が好ましく、特開平５−２２１６４０号、特開平９−１００１１１号、特開２００２−１８７９２１号各公報などに記載の方法を用いることができる。
【００４５】
一方、上記Ｒが上記樹脂マトリックスとの相溶性または反応性を有する基である場合、その化学構造は、該樹脂マトリックスの主体である樹脂の化学構造の一部または全部と同一または類似であることが好ましい。
これらの分散剤は、１種類を単独で用いてもよく、また複数種を併用してもよい。
【００４６】
［可塑剤］
樹脂のガラス転移温度が高い場合、成形が必ずしも容易ではないことがある。このため、成形温度を下げるために可塑剤を使用してもよい。本発明で使用する可塑剤に特に制限はなく、ジカルボン酸エステル誘導体（フタル酸ジオクチル、フタル酸ジフェニル、アジピン酸ジオクチルなど）、リン酸エステル誘導体（トリクレジルホスフェート、レオフォスＲＤＰ（味の素ファインテクノ製）、レオフォスＢＡＰＰ（味の素ファインテクノ製）など）、アクリル系高分子可塑剤（ＡＲＵＦＯＮ  ＵＰ−１０１０（東亜合成製）など）など可塑剤として公知のものを使用できる。本発明で使用する可塑剤としては、一般式（VI）で表される構造を有するものが好ましい。
一般式（VI）
【化１１】
0005554889.tif 000012
一般式（VI）中、Ｂ1およびＢ2は炭素数６〜１８のアルキル基またはアリールアルキル基、ｍは０または１、Ｘは
【化１２】
0005554889.tif 000013
のうちのいずれかであり、Ｒ1およびＲ2は水素原子または炭素数４以下のアルキル基を示す。
【００４７】
また、一般式（VI）で表される化合物において、Ｂ1，Ｂ2は炭素数６〜１８の範囲内において任意のアルキル基またはアリールアルキル基を選ぶことができる。炭素数が６未満では、分子量が低すぎてポリマーの溶融温度で沸騰し、気泡を生じたりする場合がある。また、炭素数が１８を超えると、ポリマーとの相溶性が悪くなるので添加効果が不十分である。
Ｂ1，Ｂ2の基としては、具体的には、ｎ−ヘキシル基、ｎ−オクチル基、ｎ−デシル基、ｎ−ドデシル基、ｎ−テトラデシル基、ｎ−ヘキサデシル基、ｎ−オクタデシル基等の直鎖アルキル基や、２−ヘキシルデシル基、メチル分岐オクタデシル基等の分岐アルキル基、またはベンジル基、２−フェニルエチル基等のアリールアルキル基が挙げられる。本発明に用いる一般式（VI）で示される化合物の具体例としては、次に示すものが挙げられ、中でも、Ｗ−１（花王株式会社製の商品名〔ＫＰ−Ｌ１５５〕）が好ましい。
【００４８】
【化１３】
0005554889.tif 000014
これらの可塑剤は、１種類を単独で用いてもよく、また複数種を併用してもよい。
【００４９】
［有機無機複合組成物］
本発明の有機無機複合組成物の作成方法は特に限定されるものではない。具体的には、樹脂と無機微粒子をそれぞれ独立に合成して両者を混合させる方法、予め合成した無機微粒子の存在下で樹脂を合成する方法、予め合成した樹脂の存在下で無機微粒子を合成する方法、樹脂と無機微粒子の両者を同時に合成する方法等を挙げることができ、これらのいずれの方法で作成してもよい。
【００５０】
例えば、樹脂中に無機微粒子をそれぞれ独立に合成して両者を混合させる方法を採用する場合は、無機微粒子と樹脂溶液を攪拌混合してもよいし、無機微粒子の分散液と樹脂溶液を攪拌混合してもよい。ここのとき、無機微粒子またはその分散液を一気に樹脂溶液と混合してもよいし、徐々に樹脂溶液に滴下してもよい。また、攪拌混合に際しては、可塑剤や分散剤を存在させておいてもよい。このような可塑剤や分散剤は、予め樹脂溶液や無機微粒子分散液に添加しておいてもよいし、樹脂溶液と無機微粒子の混合物に添加してもよい。
【００５１】
本発明の有機無機複合組成物は、波長５８９ｎｍにおける光線透過率が８０％以上であることが好ましく、９０％以上であることがより好ましい。波長５８９ｎｍにおける光線透過率が８０％以上であればより好ましい性質を有するレンズ等の光学部品を得やすい。なお本発明における光線透過率は、樹脂を成形して厚さ１．０ｍｍの基板を作成し、紫外可視吸収スペクトル測定用装置ＵＶ−３１００(島津製作所)で測定した値である。
【００５２】
本発明の有機無機複合組成物は、ガラス転移温度が１００℃〜４００℃であることが好ましく、１３０℃〜３８０℃であることがより好ましい。ガラス転移温度が１００℃以上であれば十分な耐熱性が得られやすく、ガラス転移温度が４００℃以下であれば成形加工を行いやすくなる傾向がある。
【００５３】
本発明の有機無機複合組成物は、高屈折性、低分散性（高いアッベ数）、光線透過性、低複屈折性、軽量性を併せ持ち、光学特性に優れた材料組成物である。また、本発明の有機無機複合組成物の屈折率は任意に調節することが可能である。
【００５４】
[光学部品]
本発明の光学部品は、上記の本発明の有機無機複合組成物を含むものである。本発明の光学部品の種類は、特に制限されない。特に、本発明の有機無機複合組成物の優れた光学特性を利用した光学部品、特に光を透過する光学部品（いわゆるパッシブ光学部品）に好適に利用される。かかる光学部品を備えた機能装置としては、各種ディスプレイ装置（液晶ディスプレイやプラズマディスプレイ等）、各種プロジェクタ装置（ＯＨＰ、液晶プロジェクタ等）、光ファイバー通信装置（光導波路、光増幅器等）、カメラやビデオ等の撮影装置等が例示される。
【００５５】
かかる光学機能装置における上記パッシブ光学部品としては、レンズ、プリズム、パネル（板状成形体）、フィルム、光導波路（フィルム状やファイバー状等）、光ディスク等が例示される。これら例示の光学部品のうち、本発明の光学部品はレンズとして特に好ましく用いることができる。かかるパッシブ光学部品には、必要に応じて任意の被覆層、例えば摩擦や摩耗による塗布面の機械的損傷を防止する保護層、無機粒子や基材等の劣化原因となる望ましくない波長の光線を吸収する光線吸収層、水分や酸素ガス等の反応性低分子の透過を抑制あるいは防止する透過遮蔽層、防眩層、反射防止層、低屈折率層等や、任意の付加機能層を設けて多層構造としてもよい。かかる任意の被覆層の具体例としては、無機酸化物コーティング層からなる透明導電膜やガスバリア膜、有機物コーティング層からなるガスバリア膜やハードコート等が挙げられ、そのコーティング法としては真空蒸着法、ＣＶＤ法、スパッタリング法、ディップコート法、スピンコート法等公知のコーティング法を用いることができる。
【実施例】
【００５６】
以下に実施例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００５７】
［材料の合成］
（１）酸化チタン微粒子の塩化メチレン分散液の合成
０．１モル／Ｌの硫酸チタニル水溶液を攪拌しながら、同容量の１．５モル／Ｌの炭酸ナトリウム水溶液を室温で１０分かけて滴下した。こうして得た白色の超微粒子の懸濁液を、３５００ｒｐｍで遠心分離し、上澄み液のデカンテーションによる除去および水洗の工程を繰り返すことにより精製した。こうして得た白色沈殿を０．３モル／Ｌの希塩酸中に攪拌分散しながら５０℃で約１時間加熱して、透明感のある酸性ヒドロゾルを得た。この酸性ヒドロゾルを氷冷し、リン酸ジフェニルの塩化メチレン溶液を加え８時間攪拌した。塩化メチレン溶液を抽出、水洗し、酸化チタン微粒子塩化メチレン溶液を得た。この溶液の一部濃縮し、残渣のＸＲＤとＴＥＭより、アナタース型酸化チタン微粒子（数平均粒子サイズは約５ｎｍ）の生成を確認した。ＴＥＭによる観察は、透過型電子顕微鏡（日立製作所（株）社製、Ｈ−９０００ＵＨＲ）により加速電圧２００ｋＶ、観察時の真空度約７．６×１０-9Ｐａにて行った（以下同じ）。
【００５８】
（２）酸化ジルコニウム微粒子の合成
５０ｇ／Ｌの濃度のオキシ塩化ジルコニウム溶液を４８％水酸化ナトリウム水溶液で中和し、水和ジルコニウム懸濁液を得た。この懸濁液をろ過した後、イオン交換水で洗浄し、水和ジルコニウムケーキを得た。このケーキを、イオン交換水で溶媒として酸化ジルコニウム換算で濃度１５重量％に調整して、オートクレーブに入れ、圧力１５０気圧、１５０℃で２４時間水熱処理して酸化ジルコニウム微粒子懸濁液を得た。ＴＥＭより数平均粒子サイズが５ｎｍの酸化ジルコニウム微粒子の生成を確認した。
【００５９】
（３）酸化ジルコニウム微粒子塩化メチレン分散液の合成
上記（１）で合成した酸化ジルコニウム水分散液とリン酸ジベンジル（東京化成製）を溶解させた塩化メチレン溶液を混合後、室温で８時間攪拌した後、塩化メチレン溶液を抽出、水洗し、酸化ジルコニウム微粒子塩化メチレン分散液を作製した。
【００６０】
（４）例示化合物Ｐ−５の合成
１ｍｏｌ／Ｌの水酸化カリウム水溶液１００ｍｌにビスフェノールＡを１１．４２ｇ（５０ｍｍｏｌ）、塩化ベンジルトリフェニルホスホニウムを０．４ｇ（１ｍｍｏｌ）加えた。この溶液を０℃に冷却し、激しく攪拌しながら、塩化メチレン２０ｍｌにフェニルホスホン酸ジクロリド９．７４ｇ（５０ｍｍｏｌ）を溶かした溶液を２０分間で滴下した。滴下ロート内に残ったフェニルホスホン酸ジクロリドを塩化メチレン５ｍｌで洗浄し加えた。重合温度を０℃±３℃に保ち、２時間攪拌する。水相を傾斜により除き、有機相を数回水洗した。有機相を塩化メチレン２００ｍｌで希釈し、攪拌しながらメタノール中に注いだ。ポリマーを濾別した後、８０℃で減圧乾燥した。ポリマーの収量は１６．２ｇ（収率９２％）、数平均分子量は２１，３００、重量平均分子量は４０，１００であった。
【００６１】
（５）例示化合物Ｐ−６の合成
ビスフェノールＡの変わりに、フルオレンビスフェノール１７．５２ｇ（５０ｍｍｏｌ）用いる以外は例示化合物Ｐ−５と同様の方法で、例示化合物Ｐ−６を得た。収量は２１．３ｇ（収率９０％）、数平均分子量は２５，２００、重量平均分子量は５３，３００であった。
【００６２】
（６）例示化合物Ｐ−１９の合成
９，９−ビス[４−（２−ヒドロキシエトキシ）フェニル]フルオレン２２．７３ｇ（５０ｍｍｏｌ）、塩化メチレン１５０ｍｌ、トリエチルアミン１１．１ｇ（１１０ｍｍｏｌ）を混合し、この溶液を０℃に冷却した後、激しく攪拌しながら、塩化メチレン２５ｍｌに溶かしたフェニルリン酸ジクロリド１２．５ｇ（５０ｍｍｏｌ）を１時間掛けて滴下した。滴下終了後、室温に戻し、さらに４時間還流した。ポリマー溶液を１％希塩酸で洗浄後、水相が中性になるまで水で洗浄した。有機相をメタノール中の注ぎ、ポリマーを濾別した後、８０℃で減圧乾燥した。ポリマーの収量は２５．４ｇ（収率８８％）、数平均分子量は２８，６００、重量平均分子量は６２，９００であった。
【００６３】
（７）例示化合物Ｐ−２２の合成
フルオレンビスフェノール７．０ｇ（２０ｍｍｏｌ）、１，１−ビス（４−ヒドロキシフェニル）シクロヘキサン１６．１ｇ（６０ｍｍｏｌ）、フェニルリン酸ジクロリド１１．７ｇ（６０ｍｍｏｌ）、トリホスゲン１．９９ｇ（６．７ｍｍｏｌ）を用い、特開２００４-２６９８４４号公報の実施例１に記載の方法に準じて合成した。ポリマーの収量は２７．８ｇ（収率９０％）、数平均分子量は７０，２００、重量平均分子量は１２７，０００であった。
【００６４】
［加熱成形による光学部品の製造］
実施例１〜７と比較例１〜６の各レンズを以下の手順で製造した。以下の手順において使用した樹脂の種類と無機微粒子の種類と使用量は表１に示す通りとした。但し、比較例１〜４では無機微粒子を添加せず樹脂のみを成形した。
塩化メチレンに分散させた酸化チタン微粒子、もしくは酸化ジルコニウム微粒子を、樹脂の塩化メチレン溶液に５分かけて滴下し、これを１時間攪拌した後、溶媒を除去した。得られた材料組成物を２００℃で加熱圧縮成形し、厚さ１ｍｍのレンズ用成形体を作成した。
成形体を切削し、断面をＴＥＭで観察して、無機微粒子が樹脂中に均一に分散しているか否かを確認した。また、厚さ１ｍｍのレンズ用成形体の光線透過率を、紫外可視吸収スペクトル測定用装置（島津製作所製、ＵＶ−３１００）で測定した。さらに、屈折率をアッベ屈折計（アタゴ社製ＤＲ−Ｍ４）を用いて波長５８９ｎｍの光について測定した。これらの結果は以下の表１に記載した。
その後、レンズ用成形体をレンズの形状に成形して、光学部品であるレンズを得た。
【００６５】
【表１】
0005554889.tif 000015
【００６６】
表１から明らかなように、本発明により屈折率が１．７０より大きくて透明性が良好な光学部品が得られた（実施例１〜７）。無機微粒子を使用せずに樹脂だけを用いた場合は、屈折率が低かった（比較例１〜４）。また、無機微粒子をポリカーボネート中に添加した場合は、無機微粒子を均一に分散することができずに白濁してしまい、透明なレンズが得られなかった（比較例５、６）。
【産業上の利用可能性】
【００６７】
本発明の有機無機複合組成物は、高屈折性、透明性、軽量性を併せ持ち、光学部品などの材料組成物として極めて有用である。本発明によれば、屈折率を任意に調節した光学部品を比較的容易に提供することができる。また、機械的強度や耐熱性が良好な光学部品も提供しやすい。このため、本発明は、高屈折レンズ等の広範な光学部品の提供に有用であり、産業上の利用可能性が高い。